(57)【要約】【課題】耐環境性（高温高湿環境への耐性）、エッチング加工性、そして耐アルカリ性に優れた透明導電酸化膜を、スパッタ法により成膜することができる酸化物スパッタリングターゲットを提供する。【解決手段】金属成分元素の含有割合が、全金属成分元素量に対してＧａが１０．０原子％以上２０．０原子％以下、Ｔｉが０．５原子％以上５．０原子％以下、残部がＺｎおよび不可避不純物とされた酸化物からなることを特徴とする酸化物スパッタリングターゲット。【選択図】なし【特許請求の範囲】
【請求項１】
金属成分元素の含有割合が、全金属成分元素量に対してＧａが１０．０原子％以上２０．０原子％以下、Ｔｉが０．５原子％以上５．０原子％以下、残部がＺｎおよび不可避不純物とされた酸化物からなることを特徴とする酸化物スパッタリングターゲット。
【請求項２】
全金属成分元素量に対して、さらにＺｒ、Ｈｆ、Ｖ、Ｎｂ、Ｔａ、Ｃｒ、Ｍｏ、Ｗ、Ｍｎ、Ｆｅ、Ｃｏ、Ｎｉ、Ｂ、Ａｌ、Ｉｎ、Ｓｉ、Ｇｅ、Ｓｎ、Ｐｂ、Ｓｂ、Ｂｉ及びランタノイド系列の元素からなる元素群より選ばれる少なくとも１種または２種以上の添加元素を、０．０１原子％以上１０．０原子％以下の範囲内で含有することを特徴とする請求項１に記載の酸化物スパッタリングターゲット。
【発明の詳細な説明】
【技術分野】
【０００１】
本発明は、透明導電酸化物膜をスパッタ法によって成膜する際に用いられる酸化物スパッタリングターゲットに関するものである。
【背景技術】
【０００２】
タッチパネルや太陽電池、有機ＥＬディスプレイなどの電子デバイスにはパターニングされた配線膜や電極が広く使用されている。一方、Ａｇ及びＡｇ合金は、優れた導電性と反射率を有し、または薄く成膜した場合に優れた透過率が得られるため、これらの電子デバイスの導電膜としての応用が期待されている。
【０００３】
しかしながら、Ａｇ及びＡｇ合金は、ガラス基板や樹脂フィルム基板への密着性が低く、また、製造プロセス及び使用中の環境の湿気や硫黄等の化学物質による腐食が発生しやすい。このため、ＡｇまたはＡｇ合金からなる金属膜の片面あるいは両面に、金属膜と基板との密着性を向上させる密着機能と、金属膜を湿気や化学物質から保護する保護機能とを備えた酸化物膜を積層することが検討されている。この金属膜と積層する酸化物膜としては、ＩＴＯ膜やＺｎＯ膜などの透明性と導電性とを有する透明導電酸化物膜が利用されている（特許文献１、特許文献２）。
【０００４】
ここで、透明導電酸化物膜は、酸化物スパッタリングターゲットを用いたスパッタ法によって成膜される。例えば、特許文献３、４には、スパッタ法により成膜されるＺｎＯ膜の特性を向上させるために、酸化物スパッタリングターゲットに各種元素を添加することが提案されている。
【０００５】
特許文献３には、ＺｎＯに、Ｔｉと、Ｇａ又はＡｌから選ばれる１種以上とを添加した酸化物スパッタリングターゲットが記載されている。この特許文献３では、Ｇａ又はＡｌの含有量は、（Ｇａ＋Ａｌ）／（Ｚｎ＋Ｔｉ＋Ｇａ＋Ａｌ）原子数比として０．０３以下、Ｔｉの含有量は、Ｔｉ／（Ｚｎ＋Ｔｉ＋Ｇａ＋Ａｌ）原子数比として０．０５〜０．２５とされている。
【０００６】
特許文献４には、ＺｎＯに、ＴｉとＧａを添加した酸化物スパッタリングターゲットが記載されている。この特許文献４では、ＴｉとＧａの含有量は、Ｔｉ１．１ａｔ％以上又はＧａ４．５ａｔ％以上の範囲で、且つＧａの含有量ｙ（ａｔ％）が、Ｔｉの含有量ｘ（ａｔ％）で表される値（−２．５ｘ＋９．８）以下の範囲で且つチタンの含有量ｘ（ａｔ％）で表される値（−０．５ｘ＋１．１）以上の範囲とされている。
【先行技術文献】
【特許文献】
【０００７】
【特許文献１】特開平０７−１１４８４１号公報
【特許文献２】特開２００９−２５２５７６号公報
【特許文献３】特開２００９−２９８６４９号公報
【特許文献４】特許第４２９５８１１号公報
【発明の概要】
【発明が解決しようとする課題】
【０００８】
ところで、パターニングされた配線膜や電極を成形する方法として、導電膜の表面にレジストパターンを形成し、次いで、エッチング液によるエッチング処理によって導電膜の露出部分（レジストパターンが形成されていない部分）を除去した後、アルカリ性の剥離液によりレジストパターンを除去する方法が知られている。このレジストパターンとエッチング処理とを用いる配線膜や電極のパターン形成方法では、導電膜として金属膜と透明導電酸化物とを積層した積層膜を用いる場合、透明導電酸化物は、金属膜と一括してエッチング処理が可能となるようにエッチング加工性が優れていることが好ましい。
【０００９】
しかしながら、金属膜とＩＴＯ膜とを積層した積層膜は、ＩＴＯ膜と金属膜とでエッチングレートが異なるため、一括してエッチング処理することが難しい。これに対して、金属膜とＺｎＯ膜とを積層した積層膜の場合は、一括してエッチング処理できるという利点がある。
【００１０】
しかしながら、従来の酸化物スパッタリングターゲットを用いて成膜されるＺｎＯを主成分とする透明導電酸化物膜は、耐アルカリ性が低く、レジストパターンを除去する際に用いられる剥離液に溶解するおそれがあった。また、パターニングされた配線膜や電極は長期間にわたって安定して利用できるように、高い耐環境性（特に、高温高湿環境への耐性）を有することが望まれる。
【００１１】
この発明は、前述した事情に鑑みてなされたものであって、電子デバイスの配線膜や電極として有用な透明導電酸化膜、すなわち耐環境性（高温高湿環境への耐性）、エッチング加工性、そして耐アルカリ性に優れた透明導電酸化膜を、スパッタ法により成膜することができる酸化物スパッタリングターゲットを提供することを目的とする。
【課題を解決するための手段】
【００１２】
上記課題を解決するために、本発明の酸化物スパッタリングターゲットは、金属成分元素の含有割合が、全金属成分元素量に対してＧａが１０．０原子％以上２０．０原子％以下、Ｔｉが０．５原子％以上５．０原子％以下、残部がＺｎおよび不可避不純物とされた酸化物からなることを特徴としている。
【００１３】
本発明のスパッタリングターゲットによれば、Ｇａを、全金属成分元素量に対して１０．０原子％以上含有するので、耐環境性と耐アルカリ性が向上した透明導電酸化物膜を成膜することができる。また、Ｇａの含有量が全金属成分元素量に対して２０．０原子％以下とされているので、ＤＣ（直流）スパッタ法などの通常のスパッタ法により安定して、透明導電酸化物膜を成膜することができる。
【００１４】
さらに、Ｔｉを、全金属成分元素量に対して０．５原子％以上含有するので、耐環境性と耐アルカリ性がより向上した透明導電酸化物膜を成膜することができる。また、Ｔｉの含有量が全金属成分元素量に対して５．０原子％以下とされているので、エッチング加工性が確保された透明導電酸化物膜を成膜することができる。
【００１５】
ここで、本発明の酸化物スパッタリングターゲットにおいては、全金属成分元素量に対して、さらにＺｒ、Ｈｆ、Ｖ、Ｎｂ、Ｔａ、Ｃｒ、Ｍｏ、Ｗ、Ｍｎ、Ｆｅ、Ｃｏ、Ｎｉ、Ｂ、Ａｌ、Ｉｎ、Ｓｉ、Ｇｅ、Ｓｎ、Ｐｂ、Ｓｂ、Ｂｉ及びランタノイド系列の元素からなる元素群より選ばれる少なくとも１種または２種以上の添加元素を、合計で０．０１原子％以上１０．０原子％以下の範囲内で含有することが好ましい。
この場合、耐環境性がより向上し、抵抗値がより低減した透明導電酸化物膜を成膜することができる。
【発明の効果】
【００１６】
本発明によれば、電子デバイスの配線膜や電極として有用な透明導電酸化膜、すなわち耐環境性（高温高湿環境への耐性）、エッチング加工性、そして耐アルカリ性に優れた透明導電酸化膜を、スパッタ法により成膜することができる酸化物スパッタリングターゲットを提供することができる。
【図面の簡単な説明】
【００１７】
【図１】本発明例２で製造した酸化物スパッタリングターゲットの元素分布像である。
【図２】本発明例２で作製した透明導電積層膜の恒温恒湿試験後の外観観察写真である。
【図３】比較例１で作製した透明導電積層膜の恒温恒湿試験後の外観観察写真である。
【図４】本発明例２で作製した透明導電積層膜のエッチング処理後の断面ＳＥＭ画像である。
【図５】比較例４で作製した透明導電積層膜のエッチング処理後の断面ＳＥＭ画像である。
【発明を実施するための形態】
【００１８】
以下に、本発明の一実施形態である酸化物スパッタリングターゲットについて、説明する。
【００１９】
本実施形態であるスパッタリングターゲットは、例えば、金属膜の片面または両面に積層される透明導電酸化物膜を、ＤＣ（直流）スパッタ法により成膜する際に使用されるものである。この透明導電酸化物膜を金属膜の片面または両面に積層した導電積層膜は、例えば、タッチパネルや太陽電池、有機ＥＬディスプレイなどの電子デバイスの配線膜（透明導電積層膜）として用いることができる。また、導電積層膜はトップエミッション方式の有機ＥＬディスプレイの反射電極（反射導電積層膜）として用いることができる。
金属膜は、例えば、Ａｇ膜またはＡｇ合金膜である。Ａｇ膜またはＡｇ合金膜の厚さは、通常、５〜４００ｎｍの範囲にある。透明導電積層膜として用いる場合、Ａｇ膜またはＡｇ合金膜の厚さは、好ましくは５〜２０ｎｍの範囲にある。反射導電積層膜として用いる場合、Ａｇ膜またはＡｇ合金膜の厚さは、好ましくは４０〜４００ｎｍの範囲にある。
また、このＡｇ膜またはＡｇ合金膜に積層する透明導電酸化物膜の膜厚は、通常、１０〜１００ｎｍの範囲である。
【００２０】
本実施形態である酸化物スパッタリングターゲットは、金属酸化物からなり、この金属酸化物における金属成分元素の含有割合が、全金属成分元素量に対してＧａが１０．０原子％以上２０．０原子％以下、Ｔｉが０．５原子％以上５．０原子％以下、残部がＺｎおよび不可避不純物とされている。
【００２１】
本実施形態の酸化物スパッタリングターゲットにおいて、上記のＺｎ、Ｇａ、Ｔｉの各金属の酸化物はそれぞれ分散していることが好ましい。但し、Ｇａは、その一部がＺｎと複合酸化物を形成してもよい。また、Ｔｉは、その一部がＺｎと複合酸化物を形成してもよい。
【００２２】
本実施形態の酸化物スパッタリングターゲットは、全金属成分元素量に対して、さらにＺｒ、Ｈｆ、Ｖ、Ｎｂ、Ｔａ、Ｃｒ、Ｍｏ、Ｗ、Ｍｎ、Ｆｅ、Ｃｏ、Ｎｉ、Ｂ、Ａｌ、Ｉｎ、Ｓｉ、Ｇｅ、Ｓｎ、Ｐｂ、Ｓｂ、Ｂｉ及びランタノイド系列の元素からなる元素群より選ばれる少なくとも１種または２種以上の添加元素を、合計で０．０１原子％以上１０．０原子％以下の範囲内で含有することが好ましい。ここで、本実施形態の酸化物スパッタリングターゲットにおいて、全金属成分元素量とは、添加元素を含まない場合はＴｉとＧａとＺｎの合計含有量を意味し、添加元素を含む場合はＴｉとＧａとＺｎと添加元素の合計含有量を意味する。
【００２３】
以下に、本実施形態である酸化物スパッタリングターゲットの金属成分元素の含有割合を上述のように規定した理由について説明する。
【００２４】
（Ｇａ）
Ｇａは、成膜された透明導電酸化物膜の耐環境性と耐アルカリ性を向上させる作用がある。Ｇａはまた、Ａｇとの相性がよく、成膜された透明導電酸化物膜の金属膜への濡れ性を向上させる作用もある。透明導電酸化物膜の金属膜に対する濡れ性が向上することによって、透明導電酸化物膜と金属膜とが強く密着するので、積層膜としての導電性、透明性、耐環境性を向上させることができる。
ここで、Ｇａの含有量が１０原子％未満の場合には、成膜された透明導電酸化物膜の耐環境性と耐アルカリ性を向上させる効果を確保できず、また透明導電酸化物膜のＡｇ膜への濡れ性を向上させることができないおそれがある。一方、Ｇａの含有量が多くなりすぎると、却って酸化物スパッタリングターゲットの導電性が悪化しＤＣスパッタが不可となるおそれがある。
このような理由から、本実施形態では、Ｇａの含有量を１０．０原子％以上２０．０原子％以下の範囲に設定している。
【００２５】
（Ｔｉ）
Ｔｉは、成膜された透明導電酸化物膜の耐環境性と耐アルカリ性をより向上させる効果を有する。
ここで、Ｔｉの含有量が０．５原子％未満の場合には、成膜された透明導電酸化物膜の耐環境性と耐アルカリ性を十分に向上させることができないおそれがある。一方、Ｔｉの含有量が５．０原子％を超えると、成膜された透明導電酸化物膜のエッチング加工性が低下して、金属膜との積層膜とした場合に、一括でエッチングすることが難しくなるおそれがある。
このような理由から、本実施形態では、Ｔｉの含有量を０．５原子％以上５．０原子％以下の範囲に設定している。
【００２６】
（Ｚｒ、Ｈｆ、Ｖ、Ｎｂ、Ｔａ、Ｃｒ、Ｍｏ、Ｗ、Ｍｎ、Ｆｅ、Ｃｏ、Ｎｉ、Ｂ、Ａｌ、Ｉｎ、Ｓｉ、Ｇｅ、Ｓｎ、Ｐｂ、Ｓｂ、Ｂｉ及びランタノイド系列の元素からなる元素群より選ばれる少なくとも１種または２種以上の添加元素）
上記の添加元素は、成膜された透明導電酸化物膜の耐環境性をより向上させる効果を有する。また、上記の添加元素は、三価以上の原子価を有することから、酸化亜鉛のドーパントとして作用して、成膜された透明導電酸化物膜の導電性を向上させて、抵抗値をより低くすることができ、その結果、この透明導電酸化物膜と金属膜とを積層した積層膜の抵抗値を、長期間にわたって安定化させることができる。
ここで、上記添加元素の含有量が０．０１原子％未満の場合には、成膜された透明導電酸化物膜の耐環境性と導電性を十分に向上させることができないおそれがある。一方、添加元素の含有量が１０．０原子％を超えると、成膜された透明導電酸化物膜の金属膜に対する濡れ性が低下して、金属膜との積層膜とした場合に、積層膜としての導電性や透明性が低下するおそれがある。また、成膜された透明導電酸化物膜のエッチング加工性が低下して、金属膜との積層膜とした場合に、一括でエッチングすることが難しくなるおそれがある。
このような理由から、本実施形態では、添加元素の含有量を０．０１原子％以上１０．０原子％以下の範囲に設定している。
【００２７】
（Ｚｎ）
Ｚｎの酸化物であるＺｎＯは、Ａｇの結晶性を向上させるとともに、ＡｇまたはＡｇ合金を薄膜化した場合でもＡｇの凝集を抑える効果がある。このため、ＺｎＯを主成分とする透明導電酸化物膜を下地とすることによって、薄膜で光の透過率の高いＡｇ膜またはＡｇ合金を形成することができる。
このような理由から、本実施形態では、Ｚｎの含有量を、上記の元素の残部と設定している。
【００２８】
（不可避不純物）
不可避不純物は、本実施形態である酸化物スパッタリングターゲットを製造する際に用いる原料粉末に混入している元素、あるいはその製造の過程で混入することが避けられない元素であって、酸化物スパッタリングターゲットの特性に影響を及ぼさない元素を意味する。不可避不純物の含有量は、酸化物スパッタリングターゲットの全体量に対して、１００質量ｐｐｍ以下であることが好ましい。
【００２９】
次に、本実施形態であるスパッタリングターゲットの製造方法について説明する。
先ず、原料粉末として、酸化亜鉛（ＺｎＯ）粉末、酸化ガリウム（Ｇａ２Ｏ３）粉末、酸化チタン（ＴｉＯ２）粉末を準備する。さらに、必要に応じて、Ｚｒ、Ｈｆ、Ｖ、Ｎｂ、Ｔａ、Ｃｒ、Ｍｏ、Ｗ、Ｍｎ、Ｆｅ、Ｃｏ、Ｎｉ、Ｂ、Ａｌ、Ｉｎ、Ｓｉ、Ｇｅ、Ｓｎ、Ｐｂ、Ｓｂ、Ｂｉ、Ｌａ、Ｎｄ、Ｓｍ、Ｇｄの各添加元素をそれぞれ含む酸化物粉末を準備する。この酸化物粉末は、添加元素を３価の酸化物として含むものであることが好ましい。
これらの原料粉末は、純度が９９．９質量％以上であることが好ましい。
【００３０】
次に、原料粉末を、各元素の含有割合が上述の範囲となるように秤量する。秤量した原料粉末を混合して混合粉末を得る。原料粉末の混合は、ボールミル装置を用いることができる。
【００３１】
次に、混合粉末を造粒し、ホットプレス等を用いて焼結して焼結体を得る。そして、この焼結体を機械加工することで、本実施形態であるスパッタリングターゲットが製造される。
【００３２】
以上のような構成とされた本実施形態である酸化物スパッタリングターゲットにおいては、Ｇａを、全金属成分元素量に対して１０．０原子％以上含有するので、耐環境性と耐アルカリ性が向上した透明導電酸化物膜を成膜することができる。また、Ｇａの含有量が全金属成分元素量に対して２０．０原子％以下とされているので、ＤＣ（直流）スパッタ法などの通常のスパッタ法により安定して、透明導電酸化物膜を成膜することができる。
【００３３】
さらに、Ｔｉを、全金属成分元素量に対して０．５原子％以上含有するので、耐環境性と耐アルカリ性がより向上した透明導電酸化物膜を成膜することができる。また、Ｔｉの含有量が全金属成分元素量に対して５．０原子％以下とされているので、エッチング加工性が確保された透明導電酸化物膜を成膜することができる。このため、本実施形態である酸化物スパッタリングターゲットを用いて成膜された透明導電酸化物膜を、金属膜の片面または両面に積層した積層膜は、レジストパターンとエッチング処理とを用いる配線膜や電極のパターン形成方法に有利に用いることができる。
【００３４】
また、本実施形態であるスパッタリングターゲットにおいて、全金属成分元素量に対して、さらにＺｒ、Ｈｆ、Ｖ、Ｎｂ、Ｔａ、Ｃｒ、Ｍｏ、Ｗ、Ｍｎ、Ｆｅ、Ｃｏ、Ｎｉ、Ｂ、Ａｌ、Ｉｎ、Ｓｉ、Ｇｅ、Ｓｎ、Ｐｂ、Ｓｂ、Ｂｉ及びランタノイド系列の元素からなる元素群より選ばれる少なくとも１種または２種以上の添加元素を、合計で０．０１原子％以上１０．０原子％以下の範囲内で含有する場合は、耐環境性がより向上し、抵抗値がより低減した透明導電酸化物膜を成膜することができる。
【００３５】
以上、本発明の実施形態について説明したが、本発明はこれに限定されることはなく、その発明の技術的思想を逸脱しない範囲で適宜変更可能である。
【実施例】
【００３６】
以下に、本発明の有効性を確認するために行った確認実験の結果について説明する。
【００３７】
（酸化物スパッタリングターゲットの製造）
原料粉末として、Ｚｎ、Ｇａ、Ｔｉ、Ｚｒ、Ｈｆ、Ｖ、Ｎｂ、Ｔａ、Ｃｒ、Ｍｏ、Ｗ、Ｍｎ、Ｆｅ、Ｃｏ、Ｎｉ、Ｂ、Ａｌ、Ｉｎ、Ｓｉ、Ｇｅ、Ｓｎ、Ｐｂ、Ｓｂ、Ｂｉ、Ｌａ、Ｎｄ、Ｓｍ、Ｇｄの各元素のそれぞれを含む酸化物粉末を準備した。酸化物粉末はすべて純度が９９．９質量％以上のものを準備した。
準備した各原料粉末を、各元素の含有割合が表１の酸化物スパッタリングターゲットの元素組成に示す組成となるように選択して秤量した。
【００３８】
秤量した原料粉末を、ボールミル装置によって粉砕、混合して混合粉末を得た。
得られた混合粉末を、圧力３００ｋｇｆ／ｃｍ２、温度９５０℃の条件で、３時間ホットプレス（ＨＰ）を行い、酸化物焼結体を得た。
得られた酸化物焼結体を機械加工することにより、直径１５２．４ｍｍ×厚さ６ｍｍとされた本発明例及び比較例の酸化物スパッタリングターゲットを製造した。なお、表１に示す酸化物スパッタリングターゲットの元素組成は、ホットプレスを行う前の混合粉末を用いてＩＣＰ法によって測定した。
【００３９】
（酸化物スパッタリングターゲットの元素分布）
本発明例及び比較例の酸化物スパッタリングターゲットについて、電子線マイクロアナライザ（ＥＰＭＡ）を用いて元素分布を測定した。その結果、本発明例で製造された酸化物スパッタリングターゲットは、いずれもターゲット中のＺｎ、Ｇａ、Ｔｉの各相は分散しており、Ｇａ及びＴｉの一部はＺｎと複合酸化物を形成していることが確認された。
図１に、本発明例２で製造した酸化物スパッタリングターゲットの元素分布の測定結果を示す。
【００４０】
（異常放電試験）
マグネトロンスパッタ装置に、はんだ付けした酸化物スパッタリングターゲットを取り付け、１×１０−４Ｐａまで排気した後、Ａｒガス圧：０．５Ｐａ、直流電力密度：３．０Ｗ／ｃｍ２、ターゲット基板間距離：７０ｍｍの条件で、ＤＣ（直流）スパッタ法により成膜を行った。スパッタ時の異常放電回数は、ＭＫＳインスツルメンツ社製ＤＣ電源（型番：ＲＰＤＧ−５０Ａ）のアークカウント機能により、放電開始から１時間の異常放電回数として計測した。その結果を、表１に示す。
【００４１】
（透明導電酸化物膜の成膜）
本発明例及び比較例の酸化物スパッタリングターゲットを用いて、基板上に５００ｎｍの厚さで透明導電酸化物膜を、下記の条件にてＤＣスパッタ法により成膜した。
基板：無アルカリガラス基板（コーニング社製イーグルＸＧ）
到達真空度：１×１０−４Ｐａ以下
使用ガス：Ａｒ＋Ｏ２（Ｏ２分圧２％）
ガス圧：０．７Ｐａ
電力：直流５００Ｗ
ターゲット／基板間距離：７０ｍｍ
なお、比較例２のスパッタリングターゲットは、ＤＣスパッタ法によって成膜できなかったので透明導電酸化物膜の成膜は実施しなかった。
【００４２】
（透明導電酸化物膜の比抵抗）
成膜された透明導電酸化物膜の膜抵抗を、三菱化学製抵抗測定器ロレスタＧＰを用いて、四探針法により測定した。そして、下記の式により比抵抗値を算出した。評価結果を表１に示す。
（透明導電酸化物膜の比抵抗値）＝（透明導電酸化物膜の膜抵抗）×（透明導電酸化物膜の膜厚）
【００４３】
（積層膜の作製）
基板上に、透明導電酸化物膜／Ａｇ合金膜／透明導電酸化物膜からなる３層構造の積層膜を作製した。積層膜は、膜構造（透明導電酸化物膜／Ａｇ合金膜／透明導電酸化物膜）＝４０ｎｍ／８ｎｍ／４０ｎｍである透明導電積層膜、及び膜構造＝１０ｎｍ／１００ｎｍ／１０ｎｍである反射導電積層膜の二水準とした。
【００４４】
透明導電酸化物膜は、本発明例及び比較例のスパッタリングターゲットを用いて、下記の条件にてＤＣスパッタ法により成膜した。
基板：無アルカリガラス基板（コーニング社製イーグルＸＧ）
到達真空度：１×１０−４Ｐａ以下
使用ガス：Ａｒ＋Ｏ２（Ｏ２分圧２％）
ガス圧：０．７Ｐａ
電力：直流５００Ｗ
ターゲット／基板間距離：７０ｍｍ
【００４５】
Ａｇ合金膜は、Ａｇ−Ｃｕ合金（Ｃｕ含有量：１原子％）スパッタリングターゲットを用いて、下記の条件にてＤＣスパッタ法により成膜した。
到達真空度：５×１０−５Ｐａ以下
使用ガス：Ａｒ
ガス圧：０．５Ｐａ
電力：直流２００Ｗ
ターゲット／基板間距離：７０ｍｍ
【００４６】
得られた積層膜について、シート抵抗、光学特性（透過率、反射率）、耐高温高湿性、耐アルカリ性、エッチング加工性を、以下のようにして評価した。膜構造＝４０ｎｍ／８ｎｍ／４０ｎｍの透明導電積層膜の評価結果を表２に示し、膜構造＝１０ｎｍ／１００ｎｍ／１０ｎｍの反射導電積層膜の評価結果を表３に示す。
【００４７】
（シート抵抗）
三菱化学製抵抗測定器ロレスタＧＰを用いて、四探針法よりシート抵抗を測定した。
【００４８】
（光学特性：透過率）
透過率は、膜構造＝４０ｎｍ／８ｎｍ／４０ｎｍの透明導電積層膜について測定した。
透過率は、分光光度計（日立分光光度計Ｕ−４１００）を用いて測定した。なお、表２に記載した透過率は、波長５５０ｎｍの可視光における透過率である。
【００４９】
（光学特性：反射率）
反射率は、膜構造＝１０ｎｍ／１００ｎｍ／１０ｎｍの反射導電積層膜について測定した。
反射率は、分光光度計（日立分光光度計Ｕ−４１００）を用いて測定した。なお、表３に記載した反射率は、青色波長である波長４００ｎｍ〜４５０ｎｍにおける可視光の平均値である。
【００５０】
（耐環境性）
積層膜を、温度８５℃、湿度８５％の雰囲気に調整した恒温恒湿槽中に１００時間静置する恒温恒湿試験を実施した。
膜構造＝４０ｎｍ／８ｎｍ／４０ｎｍの透明導電積層膜については、シート抵抗の反化率から耐環境性を評価した。すなわち、透明導電積層膜については、恒温恒湿試験後のシート抵抗を上述の方法により測定した。そして、恒温恒湿試験前後におけるシート抵抗の変化率（＝恒温恒湿試験後のシート抵抗／恒温恒湿試験前のシート抵抗×１００）を算出した。
【００５１】
膜構造＝１０ｎｍ／１００ｎｍ／１０ｎｍの反射導電積層膜については、反射率の変化量から耐環境性を評価した。すなわち、反射導電積層膜については、恒温恒湿試験後の反射率を上述の方法により測定した。そして、そして、恒温恒湿試験前後における反射率の変化量（＝恒温恒湿試験後の反射率―恒温恒湿試験前の反射率）を算出した。
【００５２】
また、双方の膜構造の積層膜について、恒温恒湿試験後の積層膜の外観を目視で観察し、積層膜の変色や斑点の有無を確認した。
恒温恒湿試験後の透明導電積層膜の外観観察結果の一例を図２及び図３に示す。図２は、本発明例２で作製した透明導電積層膜の恒温恒湿試験後の外観観察写真であり、積層膜の変色や斑点が発生しない場合の例である。図３は、比較例１で作製した透明導電積層膜の恒温恒湿試験後の外観観察写真であり、透明導電積層膜に斑点が発生した場合の例である。
【００５３】
（耐アルカリ性）
積層膜を、４０℃の５質量％ＮａＯＨ水溶液中に１０分間浸漬する浸漬試験を実施した。浸漬試験後の積層膜について膜厚を測定した。そして、浸漬試験前後における膜厚の変化率（＝浸漬試験後の膜厚／浸漬試験前の膜厚×１００）を算出した。膜厚の変化率が１０％未満であったものを「○」、膜厚の変化率が１０％以上５０％未満であったものを「△」、膜厚の変化率が５０％以上であったものを「×」と評価した。
なお、膜厚の測定は、積層膜の形成時に、予めガラス基板上の一部にマスキングテープを貼り付けることによって積層膜内に段差を形成し、その段差を段差測定計（DEKTAK-XT）で測定することによって行った。
【００５４】
（エッチング加工性）
積層膜の表面に、フォトリソグフィーにより配線幅３０μｍの櫛型パターンのフォトレジスト層を形成した。次いで、エッチング液（燐硝酢酸：関東化学ＳＥＡシリーズ）を用いて、エッチング処理を行った。そして、エッチング処理後の積層膜の断面を、走査型電子顕微鏡（ＳＥＭ）を用いて観察した。積層膜の透明導電酸化物膜／Ａｇ合金膜／透明導電酸化物膜の全ての膜が均一にエッチングされているものを「○」、透明導電酸化物膜／Ａｇ合金膜／透明導電酸化物膜が均一にエッチングされていない（透明導電酸化物膜が残存している）ものを「×」と評価した。
【００５５】
エッチング処理後の積層膜の断面ＳＥＭ画像を図４及び図５に示す。図４は、本発明例２で作製した透明導電積層膜のエッチング処理後の断面ＳＥＭ画像であり、透明導電酸化物膜／Ａｇ合金膜／透明導電酸化物膜の全ての膜が均一にエッチングされている場合の例である。図５は、比較例４で作製した透明導電積層膜のエッチング処理後の断面ＳＥＭ画像であり、基板上に透明導電酸化物膜が残存している場合の例である。
【００５６】
【表１】
2018087360.tif 000002
【００５７】
【表２】
2018087360.tif 000003
【００５８】
【表３】
2018087360.tif 000004
【００５９】
Ｇａの含有量が１０原子％未満とされた比較例１の酸化物スパッタリングターゲットを用いて透明導電酸化物膜を成膜した積層膜は、シート抵抗が高く、光学特性（透過率／反射率）が低く、耐環境性と耐アルカリ性が不十分であった。これは、透明導電酸化物膜とＡｇ合金膜との密着性が弱いためであると推察される。
【００６０】
Ｇａの含有量が２０原子％を超える比較例２の酸化物スパッタリングターゲットは、ＤＣスパッタ法によって成膜できなかった。これは、酸化物スパッタリングターゲットの導電性が低下したためであると推察される。
【００６１】
Ｔｉの含有量が０．５原子％未満とされた比較例３の酸化物スパッタリングターゲットを用いて透明導電酸化物膜を成膜した積層膜は、耐環境性と耐アルカリ性が不十分であった。これは、Ｔｉの添加による作用効果が十分に発揮されなかったためであると推察される。
【００６２】
Ｔｉの含有量が５．０原子％を超える比較例４の酸化物スパッタリングターゲットは、スパッタ法による成膜時の異常放電の発生回数が多くなった。これは、酸化物スパッタリングターゲット中にＺｎ２ＴｉＯ４相などの複合酸化物相が増加するためのであると推察される。また、この酸化物スパッタリングターゲットを用いて透明導電酸化物膜を成膜した積層膜は、エッチング加工性が不十分であった。これは、透明導電酸化物膜がエッチング液に溶解しにくくなったためであると推察される。
【００６３】
添加元素の含有量が１０．０原子％を超える比較例５の酸化物スパッタリングターゲットを用いて透明導電酸化物膜を成膜した透明導電積層膜は、シート抵抗が高く、透過率が低下した。これは、透明導電酸化物膜のＡｇ合金膜に対する濡れ性が低下し、透明導電酸化物膜とＡｇ合金膜との密着性が弱くなったためであると推察される。なお、反射導電積層膜では、シート抵抗および反射率は本発明例と同等であった。これは、反射導電積層膜は、透明導電酸化物膜の厚さが１０ｎｍと薄いためであると推察される。
エッチング加工性は、透明導電積層膜および反射導電積層膜のいずれも不十分であった。これは、透明導電酸化物膜がエッチング液に溶解しにくくなったためであると推察される。
【００６４】
これに対して、本発明例１−３２の酸化物スパッタリングターゲットを用いて透明導電酸化物膜を成膜した積層膜は、シート抵抗が低く、光学特性（透過率もしくは反射率）が高く、耐環境性、耐アルカリ性およびエッチング加工性のいずれにおいても優れていることが確認された。特に、添加元素を本発明の範囲で含む本発明例６−３２の酸化物スパッタリングターゲットを用いて透明導電酸化物膜を成膜した積層膜は、耐環境性が向上し、比抵抗が低く導電性に優れていることが確認された。
【図１】
2018087360.tif 000005
【図２】
2018087360.tif 000006
【図３】
2018087360.tif 000007
【図４】
2018087360.tif 000008
【図５】
2018087360.tif 000009